(57)【要約】【課題】  カラーフィルター層を構成する各色の着色画素どうしの段差を解消すると共に、各色の着色画素間に生じる隙間がもたらす欠点を解消した、表面が平坦化したカラーフィルター基板を提供することを課題とするものである。【解決手段】  透明基板１上に、例えば、青色および緑色の微細カラーフィルター領域３Ｂおよび３Ｇをフォトリソグラフィー法により隙間をあけて配列し、次に、赤色の微細カラーフィルター領域３Ｒの形成と隙間への充填を、組成物の塗布と研磨により行ない、隙間が無く、カラーフィルター層３の表面が平坦なカラーフィルター基板１０を得ることができた。【選択図】  図１
2005173092.tif 000002
【特許請求の範囲】
【請求項１】
透明基板上に、色相の異なる三種以上の微細カラーフィルター領域が配列されて構成されたカラーフィルター層が積層されており、前記の三種以上の微細カラーフィルター領域のうちの一種を構成する材質が、前記の一種以外の微細カラーフィルター領域どうしの間の隙間に充填されていることを特徴とするカラーフィルター基板。
【請求項２】
前記カラーフィルター層が、光の三原色の一つづつの色相を有する三種の微細カラーフィルター領域からなることを特徴とする請求項１記載のカラーフィルター基板。
【請求項３】
前記透明基板と前記カラーフィルター層との間に開孔部を有するブラックマトリックスが積層されており、前記カラーフィルター層を構成する前記各微細カラーフィルター領域は、前記ブラックマトリックスの開孔部に対応して積層されていることを特徴とする請求項１または請求項２記載のカラーフィルター基板。
【請求項４】
前記カラーフィルター層の前記透明基板側とは反対側に、オーバーコート層、および透明電極層が積層されていることを特徴とする請求項１〜請求項３いずれか記載のカラーフィルター基板。
【請求項５】
前記オーバーコート層と前記透明電極層との間に透明バリア層が積層されていることを特徴とする請求項１〜請求項４いずれか記載のカラーフィルター基板。
【請求項６】
請求項４または請求項５記載のカラーフィルター基板の前記透明電極層上に、有機ＥＬ発光層、および背面電極層が順次積層されていることを特徴とするディスプレイ。
【請求項７】
透明基板上に、色相の異なる三種以上の微細カラーフィルタ領域を配列させてカラーフィルター層を形成するに際し、予め、前記の三種以上の微細カラーフィルタ領域のうちの１種を除く他の微細カラーフィルター領域をフォトリソグラフィー法により、隙間をあけて順次積層し、その後、残る微細カラーフィルター領域を形成するための組成物を塗布して、前記の隙間に充填すると共に全面を前記組成物の塗膜で被覆し、被覆後、前記塗膜面上から研磨を行なうことにより、前記の予め積層した微細カラーフィルター領域を露出させると共に前記の隙間内に塗膜を残留させることを特徴とするカラーフィルターの製造方法。
【請求項８】
前記カラーフィルター層を、光の三原色の一つづつの色相を有する三種の微細カラーフィルター領域を配列させて形成することを特徴とする請求項７記載のカラーフィルター基板の製造方法。
【請求項９】
前記の残る微細カラーフィルター領域を形成するための組成物を塗布するのに先立ち、前記の残る微細カラーフィルター領域を形成しない箇所、または、前記の残る微細カラーフィルター領域を形成しない部分および前記カラーフィルター層を形成しない区域に設けられたアライメントマークの部分にマスキング層を積層することを特徴とする請求項７または請求項８記載のカラーフィルター基板の製造方法。
【請求項１０】
前記カラーフィルター層を形成した後、前記マスキング層を除去することを特徴とする請求項９記載のカラーフィルター基板の製造方法。
【請求項１１】
前記カラーフィルター層を形成するのに先立ち、前記透明基板上にブラックマトリックスを積層することを特徴とする請求項７〜請求項１０いずれか記載のカラーフィルター基板の製造方法。
【請求項１２】
前記カラーフィルター層を形成した後、前記カラーフィルター層の前記透明基板側とは反対側に、オーバーコート層、および透明電極層を順次積層することを特徴とする請求項７〜請求項１１いずれか記載のカラーフィルター基板の製造方法。
【請求項１３】
前記オーバーコート層を積層した後、前記透明電極層を積層するのに先立ち、透明バリア層を積層することを特徴とする請求項１２記載のカラーフィルター基板の製造方法。
【請求項１４】
請求項１２または請求項１３の記載に従って、前記透明電極層を積層した後、前記透明電極層上に、有機ＥＬ発光層、および背面電極層を順次積層することを特徴とするディスプレイの製造方法。
【発明の詳細な説明】
【技術分野】
【０００１】
本発明は、有機エレクトロルミネッセント（ＥＬ）ディスプレイ、もしくは液晶ディスプレイ等のディスプレイに用いるのに適したカラーフィルター基板、およびその製造方法に関するものであり、また、そのようなカラーフィルター基板およびそれを用いたディスプレイの製造方法に関するものでもある。
【背景技術】
【０００２】
有機ＥＬディスプレイには、カラー化の方式の異なる幾つかのタイプのものがあり、それらの中に、白色に発光する有機ＥＬ素子と、三原色のカラーフィルターを組合せる方式のものがある。この方式の有機ＥＬディスプレイは、従来は、白色光の利用効率が低かったが、有機ＥＬ素子に用いる蛍光体の改良が進むにつれ、構造が簡素で済むことから脚光を浴びるようになってきている。
【０００３】
また、液晶ディスプレイにおいては、光源の光の強度を液晶パネルにより画素に応じて制御して得られる単色の画像を、やはり、三原色のカラーフィルターを組合せることにより、カラー画像を生成させている。
【０００４】
従来のカラーフィルターにおいては、例えば、ガラス基板に、Ｃｒ、Ｎｉ等やそれらの化合物からなるブラックマトリックスを真空成膜法で形成した後、顔料分散法、染色法、もしくは印刷法等によって、赤色、緑色、および青色の各色の着色画素を形成し、このときに混入した異物による凸部の解消のため、さらに保護層を形成し、保護層の表面を研磨することにより、カラーフィルターの表面の平坦化を図ろうとしている。（例えば、特許文献１参照。）
また、近年の環境問題への対処や低コスト化を目的に、上記のようにブラックマトリックスを真空成膜法で形成する代わりに、ブラックマトリックスをカラーフィルターを構成する着色画素の形成と同様、着色した樹脂組成物を用いたフォトリソグラフィー法により行なうことが行なわれているが、真空成膜法によるブラックマトリックスの厚みが０．２〜０．３μｍ程度であるのに対し、フォトリソグラフィー法によるブラックマトリックスの厚みは１〜３μｍ程度と厚くなるため、ブラックマトリックス上にカラーフィルターを設けようとすると、カラーフィルターを構成する各着色画素のエッジ部が厚くなり、通称「つの」と呼ばれる隆起部分が生じ、カラーフィルターの表面の凹凸が一層問題になっている。
【０００５】
【特許文献１】特開平５−２０４８１１号公報（第３頁、図１）
【０００６】
しかしながら、特許文献１記載の方法によると、下層の各色の着色画素（カラーフィルター層）の凹凸を保護層でならしたものをさらに研磨するので、一応の平坦化が図れるが、下層の段差を解消するための厚みに加え、表面の平坦化を行なう際に研磨される分も含めて、保護層を厚く形成する必要がある。また、各色の着色画素どうしの厚みのバラツキも、カラーフィルターの表面の平坦性を損なうので、根本的には、各色の着色画素の厚みを揃える必要がある。また、各色の着色画素間どうしが重複しないよう、隙間をあけて形成すると、カラーフィルター層の表面の平坦化の妨げになると共に、不要な光が紛れ込む原因ともなる。
また、ブラックマトリックスの形成を、着色した樹脂組成物を用いたフォトリソグラフィー法により行なうときには、特許文献１記載の方法による場合以上に凹凸解消のための材料、労力を要する欠点が避けられない。
【発明の開示】
【発明が解決しようとする課題】
【０００７】
本発明においては、上記のカラーフィルターを構成する各色の着色画素どうしの段差を解消すると共に、各色の着色画素間にやむを得ず生じる隙間がもたらす欠点を解消した、表面が平坦化したカラーフィルターを提供することを課題とするものである。
【課題を解決するための手段】
【０００８】
発明者の検討によれば、例えば、三原色のカラーフィルター基板を製造する際に、そのうちの二色のパターンをフォトリソグラフィー法により作成し、このとき、二色のパターン間に狭い隙間を形成しておき、続いて、残る三色目のパターンを、パターン形成用組成物の全面への塗布、および研磨によって形成することにより、三色のパターンの厚みを揃えることが可能となり、しかも、先に生じていた狭い隙間内に、三色目の形成用組成物を充填してならすことも可能となって、課題を解決することができた。
【０００９】
第１の発明は、透明基板上に、色相の異なる三種以上の微細カラーフィルター領域が配列されて構成されたカラーフィルター層が積層されており、前記の三種以上の微細カラーフィルター領域のうちの一種を構成する材質が、前記の一種以外の微細カラーフィルター領域どうしの間の隙間に充填されていることを特徴とするカラーフィルター基板に関するものである。
【００１０】
第２の発明は、第１の発明において、前記カラーフィルター層が、光の三原色の一つづつの色相を有する三種の微細カラーフィルター領域からなることを特徴とするカラーフィルター基板に関するものである。
【００１１】
第３の発明は、第１または第２の発明において、前記透明基板と前記カラーフィルター層との間に開孔部を有するブラックマトリックスが積層されており、前記カラーフィルター層を構成する前記各微細カラーフィルター領域は、前記ブラックマトリックスの開孔部に対応して積層されていることを特徴とするカラーフィルター基板に関するものである。
【００１２】
第４の発明は、第１〜第３いずれかの発明において、前記カラーフィルター層の前記透明基板側とは反対側に、オーバーコート層、および透明電極層が積層されていることを特徴とするカラーフィルター基板に関するものである。
【００１３】
第５の発明は、第１〜第４いずれかの発明において、前記オーバーコート層と前記透明電極層との間に透明バリア層が積層されていることを特徴とするカラーフィルター基板に関するものである。
【００１４】
第６の発明は、第４または第５の発明のカラーフィルター基板の前記透明電極層上に、有機ＥＬ発光層、および背面電極層が順次積層されていることを特徴とするディスプレイに関するものである。
【００１５】
第７の発明は、透明基板上に、色相の異なる三種以上の微細カラーフィルタ
領域を配列させてカラーフィルター層を形成するに際し、予め、前記の三種以上の微細カラーフィルタ領域のうちの１種を除く他の微細カラーフィルター領域をフォトリソグラフィー法により、隙間をあけて順次積層し、その後、残る微細カラーフィルター領域を形成するための組成物を塗布して、前記の隙間に充填すると共に全面を前記組成物の塗膜で被覆し、被覆後、前記塗膜面上から研磨を行なうことにより、前記の予め積層した微細カラーフィルター領域を露出させると共に前記の隙間内に塗膜を残留させることを特徴とするカラーフィルターの製造方法に関するものである。
【００１６】
第８の発明は、第７の発明において、前記カラーフィルター層を、光の三原色の一つづつの色相を有する三種の微細カラーフィルター領域を配列させて形成することを特徴とするカラーフィルター基板の製造方法に関するものである。
【００１７】
第９の発明は、第７または第８の発明において、前記の残る微細カラーフィルター領域を形成するための組成物を塗布するのに先立ち、前記の残る微細カラーフィルター領域を形成しない箇所、または、前記の残る微細カラーフィルター領域を形成しない部分および前記カラーフィルター層を形成しない区域に設けられたアライメントマークの部分にマスキング層を積層することを特徴とするカラーフィルター基板の製造方法に関するものである。
【００１８】
第１０の発明は、第９の発明において、前記カラーフィルター層を形成した後、前記マスキング層を除去することを特徴とするカラーフィルター基板の製造方法に関するものである。
【００１９】
第１１の発明は、第７〜第１０いずれかの発明において、前記カラーフィルター層を形成するのに先立ち、前記透明基板上にブラックマトリックスを積層することを特徴とするカラーフィルター基板の製造方法に関するものである。
【００２０】
第１２の発明は、第７〜第１１いずれかの発明において、前記カラーフィルター層を形成した後、前記カラーフィルター層の前記透明基板側とは反対側に、オーバーコート層、および透明電極層を順次積層することを特徴とするカラーフィルター基板の製造方法に関するものである。
【００２１】
第１３の発明は、第１２の発明において、前記オーバーコート層を積層した後、前記透明電極層を積層するのに先立ち、透明バリア層を積層することを特徴とするカラーフィルター基板の製造方法に関するものである。
【００２２】
第１４の発明は、第１２または第１３の発明に従って、前記透明電極層を積層した後、前記透明電極層上に、有機ＥＬ発光層、および背面電極層を順次積層することを特徴とするディスプレイの製造方法に関するものである。
【発明の効果】
【００２３】
第１の発明によれば、カラーフィルター層を構成する微細カラーフィルター領域のうち１種類を除いた他の微細カラーフィルター領域どうしが隙間を有しているので、それらの微細カラーフィルター領域の配置が容易である上、隙間には、残る微細カラーフィルター領域と同じ素材が充填されるので、隙間から不要な光が紛れ込むことを抑制可能なカラーフィルター基板を提供することができる。また、請求項１の発明によれば、最後に形成する微細カラーフィルター領域の形成を、そのための組成物の塗布および研磨により行なうことができ、かつ表面の平坦化を容易にする構造を有するカラーフィルター基板を提供することができる。
【００２４】
第２の発明によれば、第１の発明の効果に加え、三原色のカラーフィルター領域からなるカラーフィルター層を有しているので、フルカラー画像の表示用に適したカラーフィルター基板を提供することができる。
【００２５】
第３の発明によれば、第１または第２の発明の効果に加え、ブラックマトリックスを有しているので、外光反射が防止されたカラーフィルター基板を提供することができる。
【００２６】
第４の発明によれば、第１〜第３いずれかの発明の効果に加え、オーバーコート層および透明電極層が積層されているので、有機ＥＬディスプレイもしくは液晶ディスプレイ等の一方の基板として使用可能なカラーフィルター基板を提供することができる。
【００２７】
第５の発明によれば、第１〜第４いずれかの発明の効果に加え、オーバーコート層と透明バリアー層との間に透明バリアー層が積層されているので、カラーフィルター層等を構成する素材が含有する成分が、ディスプレイ画像表示のための素材の寿命に悪影響を及ぼすことを回避可能なカラーフィルター基板を提供することができる。
【００２８】
第６の発明によれば、透明電極層上に有機ＥＬ発光層および背面電極層が順次積層されているので、第４または第５の発明と同様な効果を有するディスプレイを提供することができる。
【００２９】
第７の発明によれば、最後に形成する微細カラーフィルター領域の形成を、そのための組成物の塗布および研磨により行なうので、カラーフィルター層の表面の平坦性を高くすることが可能である上、位置合わせを要し、塗布、パターン露光、および現像等の各段階を要するフォトリソグラフィー法にくらべ、より簡単な工程によって行なうことが可能なカラーフィルター基板の製造方法を提供することができる。
【００３０】
第８の発明によれば、第７の発明の効果に加え、カラーフィルター層を、光の三原色の一つづつの色相を有する三種の微細カラーフィルター領域を配列して形成するので、フルカラー画像の表示用に適したものとすることが可能なカラーフィルター基板の製造方法を提供することができる。
【００３１】
第９の発明によれば、第７または第８の発明の効果に加え、最後の微細カラーフィルター領域の形成用の組成物を適用するのに先立ち、マスキング層を積層しておくので、付着してはならない部分に組成物が付着することを防止することを可能とするカラーフィルター基板の製造方法を提供することができる。
【００３２】
第１０の発明によれば、第９の発明の効果に加え、積層したマスキング層を除去することにより、除去した部分への加工や、除去により現われた部分の利用を可能とするカラーフィルター基板の製造方法を提供することができる。
【００３３】
第１１の発明によれば、第７〜第１０いずれかの発明の効果に加え、ブラックマトリックスを積層することにより、外光反射の防止性を付与することを可能とするカラーフィルター基板の製造方法を提供することができる。
【００３４】
第１２の発明によれば、第７〜第１１いずれかの発明の効果に加え、さらにオーバーコート層および透明電極層の積層を行なうことにより、有機ＥＬディスプレイもしくは液晶ディスプレイ等の一方の基板としての使用を可能とするカラーフィルター基板の製造方法を提供することができる。また、カラーフィルター層の表面の平坦性が高いものが得られるので、オーバーコート層の厚みを薄くすることが可能となり、オーバーコート層のある部分と無い部分との段差により透明電極層が断線することを回避することが可能になる。
【００３５】
第１３の発明によれば、第１２の発明の効果に加え、透明バリアー層の積層を行なうことにより、カラーフィルター層等を構成する素材が含有する成分が、ディスプレイ画像表示のための素材の寿命に悪影響を及ぼすことの回避を可能とするカラーフィルター基板の製造方法を提供することができる。また、カラーフィルター層の表面の平坦性が高いものが得られるので、透明バリアー層が下層の凹凸で不完全な部分を生じることが抑制できる。このことは、さらに積層される有機ＥＬ発光層のスポット的な劣化を回避することを可能にする。
【００３６】
第１４の発明によれば、透明電極層上に有機ＥＬ発光層および背面電極層を順次積層するので、第１２または第１３の発明により得られたのと同様な効果を付与することが可能なディスプレイの製造方法を提供することができる。
【発明を実施するための最良の形態】
【００３７】
図１（ｅ）に例示するように、本発明のカラーフィルター基板１０は、透明基板１上に、開孔部を有するブラックマトリックス２が積層されており、ブラックマトリックス２の開孔部に対応して、赤色（図中、「Ｒ」で表示）、緑色（図中、「Ｇ」で表示）、および青色（図中、「Ｂ」で表示）の三原色の各色の微細カラーフィルター領域３Ｂ、３Ｇ、および３Ｒが配列されて構成されたカラーフィルター層３が積層されており、緑色および青色の微細カラーフィルター領域どうしの間の隙間に、赤色の微細カラーフィルター領域を構成する素材が充填されて隙間がならされることにより、カラーフィルター層３の表面（図中の上面）が平坦とされた積層構造を有するものである。
【００３８】
上記の例においては、赤色の微細カラーフィルター領域を構成する素材が、緑色と青色の微細カラーフィルター領域の間の隙間に充填されているが、これに限ることはない。即ち、緑色の微細カラーフィルター領域を構成する素材が、赤色と青色の微細カラーフィルター領域の間の隙間に充填されていてもよいし、あるいは、青色の微細カラーフィルター領域を構成する素材が、赤色と緑色の微細カラーフィルター領域の間の隙間に充填されていてもよい。このように隙間に充填される素材は、赤色の微細カラーフィルター領域を構成する素材に限ることなく、他の色の微細カラーフィルター領域を構成する素材であってもよい。いずれの色の素材であるにせよ、隙間には微細カラーフィルター領域を構成する素材が充填されているので、隙間から不要な光が紛れ込むことを、抑制する効果も生じる。
【００３９】
また、カラーフィルター層３が、上記のような光の三原色の赤色、緑色、および青色の三色の一つづつを有する微細カラーフィルター領域から構成されていると、このようなカラーフィルター基板１０は、いわゆるフルカラー表示用として用いることができるので好ましい。もちろん、カラーフィルター層３は、必要に応じ、四色、もしくは四色以上の微細カラーフィルター領域から構成されたものであってもよい。
【００４０】
本発明のカラーフィルター基板１０において、ブラックマトリックス２は、必ずしも設けなくてよいが、ブラックマトリックス２があると、観察側（図中、下面側）から眺めたときに、外光の反射を軽減し、画像や映像のコントラストを向上させ得ることや、カラーフィルター層やその他の各層を、ブラックマトリックス２の開孔部に対応させて作製する上で、形成することが好ましい。
【００４１】
上記のような本発明のカラーフィルター基板１０は、このまま、ディスプレイの全面に配置して、ディスプレイの表示をカラー化することができるが、ディスプレイパネルが有していてもよい種々の機能を持つ層を、上記した構造に加えて有するものであってもよい。
【００４２】
図２は、有機ＥＬディスプレイに用いることが好ましいカラーフィルター基板１０’を例示する図であって、図１（ｅ）を引用して説明したカラーフィルター基板１０の積層構造に加えて、透明基板１上のカラーフィルター層３のある全域を覆うオーバーコート層４および透明バリアー層５が順に積層され、透明バリアー層５上には透明電極層６が、少なくとも下層のブラックマトリックス２の開孔部上に対応して積層されて、カラーフィルター基板１０’が構成されているものである。
【００４３】
オーバーコート層４は、下層のカラーフィルター層３を保護する目的、表面の凹凸をならす目的、および、有機ＥＬディスプレイに適用された場合に、下層と有機ＥＬ素子の有機ＥＬ発光層とを遮断し、有機ＥＬ発光層の寿命に影響のある物質が下層から有機ＥＬ発光層に移行することを防止するものであり、通常、透明樹脂で構成される。本発明においては、オーバーコート層４の下層となるカラーフィルター層の平坦性が高いので、オーバーコート層４の厚みを決める際に、下層の各色の微細カラーフィルター領域の厚みのバラツキを考慮して、層４の厚みを厚くする必要が無いので、厚みとしては、１μｍ〜２μｍ程度とすることができる。本発明におけるオーバーコート層４の厚みは、従来技術におけるオーバーコート層の厚み、３μｍ〜５μｍ程度とくらべて薄いので、オーバーコート層４のある部分と無い部分とにまたがって設けられる透明電極層６が段差部で断線しやすかった欠点が解消される効果がある。
【００４４】
透明バリアー層５は、オーバーコート層４と透明電極層６との間に、必要に応じて設けられるものである。透明バリアー層５の積層により、上層に設ける有機ＥＬ発光層への下方からの空気、特に、水蒸気が透過するのを遮断する効果を高めることができるので、カラーフィルター基板１０’を有機ＥＬディスプレイ用に用いる際には、透明バリアー層５を設けてあることが好ましい。透明バリアー層５は、例えば、無機酸化物の薄膜で構成され、無機酸化物としては、酸化ケイ素、酸化アルミニウム、酸化チタン、もしくは窒化ケイ素等、または酸化ケイ素と窒化ケイ素の合金等が好ましい。透明バリアー層５の厚みは、０．０３μｍ〜３μｍ程度である。本発明のカラーフィルター基板１０’においては、カラーフィルター層３の平坦性が高いので、透明バリアー層５を形成する際に、従来、カラーフィルター層３の突起により、透明バリアー層５の生成が不完全になるため、有機ＥＬ発光層のスポット的な劣化が生じていたことを解消することが可能になる。
【００４５】
透明電極層６は、有機ＥＬ素子の一方の電極をなすもので、対極となる背面電極層との間にはさんだ有機ＥＬ発光層に電圧をかけ、所定の位置で発光を起こさせるためのものである。透明電極層５は、例えば、幅（図の左右方向の寸法である。）がブラックマトリックス２の開孔部の幅に相当し、長さ方向が、図１もしくは図２の手前から奥に向かう方向であるストライプ状のものである。透明電極層６は、透明性および導電性を有する金属酸化物の薄膜で構成され、例えば、酸化インジウム錫（ＩＴＯ）、酸化インジウム、酸化亜鉛、もしくは酸化第２錫等を素材とし、これらの素材の一様な薄膜を形成した後に、フォトリソグラフィー法により不要部を除去することにより形成されたものであることが好ましい。本発明のカラーフィルター基板においては、カラーフィルター層３の平坦性が高いので、オーバーコート層４の厚みを比較的薄くすることが可能であるから、透明電極層６をオーバーコート層４のある部分と無い部分とにかけて連続的に設ける際に、段差の部分で生じやすい断線の発生を少なくすることが可能である。
【００４６】
図２を引用して説明したカラーフィルター基板１０’は、有機ＥＬディスプレイに用いることが好ましく、透明電極層６の上に、順に有機ＥＬ発光層および背面電極層を積層し、必要に応じて、さらに封止用基板を積層することにより、有機ＥＬディスプレイを構成することができる。また、液晶層および対向電極層を有する基板と組合せることにより、液晶ディスプレイを構成することもできる。
【００４７】
有機ＥＬ発光層は、原理的に言えば、有機ＥＬ発光層をはさむ両電極間に電圧をかけた際に、蛍光発光するものであればよいので、そのような発光を起こし得る有機蛍光体の層のみからなるものでよいが、後述するように、有機蛍光体に加えて、種々の物質を加えた層としたり、もしくは有機蛍光体を含む層に加えて、種々の層が積層された積層構造からなるものであってもよい。
【００４８】
図１および図２を引用して説明した、本発明のカラーフィルター基板１０もしくは１０’、あるいは、それらを用いて構成された有機ＥＬディスプレイは、次に述べるような製造方法によって製造することができる。
【００４９】
図１（ａ）〜図１（ｅ）は、本発明のカラーフィルター基板１０を製造する過程を示す図である。
【００５０】
図１（ａ）に示すように、まず、透明基板１を準備し、その上に、ブラックマトリックス２を形成する。
【００５１】
透明基板１は、大別すると、ガラスや石英ガラス等の無機質の板状透明基板、もしくはアクリル樹脂等の有機質の（＝合成樹脂製の）板状透明基板、または、合成樹脂製の透明フィルム状のものである。厚みのごく薄いガラスも透明フィルム状基材として利用することができる。透明基板１としては、色変換層等を形成する側の表面の平滑性が高い、平均粗さ（Ｒａ）が、０．５ｎｍ〜３．０ｎｍ（５μｍ□領域）であるものを用いることが好ましい。
【００５２】
透明基板１を構成する合成樹脂としては、ポリエステル樹脂、ポリカーボネート樹脂、ポリアリレート樹脂、ポリエーテルスルホン樹脂、メタクリル酸メチル樹脂等のアクリル樹脂、トリアセチルセルロース樹脂等のセルロース樹脂、エポキシ樹脂、または環状オレフィン樹脂もしくは環状オレフィン共重合樹脂等を挙げることができる。
【００５３】
透明基板１には、必要に応じて、通常は観察側に、擦傷防止のためのハードコート層、帯電防止層、汚染防止層、反射防止層、防眩層等が直接積層されるか、もしくは、それらの層が透明フィルム上に積層されたものが適用されていてもよく、あるいは、タッチパネルのような機能が付加されていてもよい。
【００５４】
ブラックマトリックス２は、各画素間の境界における外光の反射を防止し、画像、映像のコントラストを高めるためのもので、通常は、黒色の細線で構成された、観察側から見て、縦横の格子状等、もしくは一方向のみの格子状等の、開孔部を有するパターン状に形成されたものである。
【００５５】
ブラックマトリックス２を形成するには、まず、透明基板１を十分に洗浄したのち、クロム等の金属を使用して、蒸着、イオンプレーティング、もしくはスパッタリング等の各種の方法で金属薄膜を形成する。この場合、十分に遮光し得る光学濃度、耐洗浄性および加工特性等を考慮すると、クロムによる金属薄膜が最も好ましい。形成された金属薄膜から、上記のようなパターン状のブラックマトリックス２を形成するには、通常のフォトリソグラフィー法等を利用することができ、例えば、形成された金属薄膜の表面にフォトレジストを塗布し、パターンマスクで被覆して露光、現像、エッチング、および洗浄等の各工程を経て行なうことができる。また、ブラックマトリックス２は、無電界メッキ法、もしくは黒色のインキ組成物を用いた印刷法等を利用しても形成することができる。ブラックマトリックス２の厚みは、薄膜で形成する場合には、０．２μｍ〜０．４μｍ程度であり、印刷法によるときは０．５μｍ〜２μｍ程度である。
【００５６】
ブラックマトリックス２を形成する方法の一つとして挙げたフォトリソグラフィー法は、カラーフィルター層３の形成（ただし、隙間の充填を兼ねて形成される一層を除く。）や、透明電極層６等の形成にも利用でき、各々の層を形成するための一様均一な層を形成した後、フォトレジストを適用して、露光、現像、およびエッチングによって行なうか、もしくは、各々の層を形成するための形成用組成物として感光性樹脂組成物を用いて調製したものを適用して、露光、および現像によって行なってもよい。
【００５７】
こうして、透明基板１上にブラックマトリックス２が形成された、さらにその上に、カラーフィルター層３を形成するが、図１を引用して説明するような、三原色の各色の微細カラーフィルター領域から構成されているカラーフィルター層３を形成する際には、先に、フォトリソグラフィー法により、それらのうちの二色を形成する。
【００５８】
例えば、図１（ｂ）に示すように、フォトリソグラフィー法により、青色の微細カラーフィルター領域３Ｂを積層する。図１においては、向かって左側から、青色、緑色、および赤色の順に繰り返して、各色の微細カラーフィルター領域を配列することを想定しているので、ブラックマトリックス２の向かって左側から１番目の開孔部の上、および向かって左側から４番目の開孔部の上に位置するよう、青色の微細カラーフィルター領域３Ｂを積層する。
【００５９】
次に、上記のようにして形成された青色の微細カラーフィルター領域に隣接して、同様にフォトリソグラフィー法により、緑色の微細カラーフィルター領域３Ｇを積層する。図１においては、ブラックマトリックス２の向かって左側から２番目の開孔部の上、および向かって左側から５番目の開孔部の上に位置するよう、緑色の微細カラーフィルター領域３Ｇを積層する。
【００６０】
先に設ける、これら二色、即ち、青色の微細カラーフィルター領域３Ｂ、および緑色の微細カラーフィルター領域３Ｇは、図１に表われるように、ブラックマトリックス２の開孔部に対応し、ただし、ブラックマトリックス２の開孔部との間に隙間を生じないよう、かつ、青色の微細カラーフィルター領域３Ｂ、および緑色の微細カラーフィルター領域３Ｇが互いに接触しないよう、隙間を残して配置し、形成する。この結果、図１（ｃ）に示すように、青色の微細カラーフィルター領域３Ｂと緑色の微細カラーフィルター領域３Ｇとの間には隙間を有し、緑色の微細カラーフィルター領域３Ｇと向かって右側の青色の微細カラーフィルター領域３Ｂとの間には、残る赤色の微細カラーフィルター領域３Ｒを設けるための空いた領域を有し、以降、これらの繰り返しとなった状態が形成される。
【００６１】
この後、赤色の微細カラーフィルター領域を形成するための組成物を全面に塗布することにより適用し、図１（ｄ）に示すように、青色の微細カラーフィルター領域３Ｂと緑色の微細カラーフィルター領域３Ｇとの間の隙間に組成物の塗膜を充填すると共に、赤色の微細カラーフィルター領域３Ｒを設けるために空いている領域を組成物の塗膜で被覆する。このとき、適用する組成物の塗膜は、先に積層された、青色の微細カラーフィルター領域３Ｂ、および緑色の微細カラーフィルター領域３Ｇ上を十分に埋めるよう、即ち、赤色の微細カラーフィルター領域３Ｒを設けるために空いている領域における組成物の塗膜の厚みが、青色の微細カラーフィルター領域３Ｂおよび緑色の微細カラーフィルター領域３Ｇの各々の厚みを上回るように、単位面積当たりの適用量を調整する。
【００６２】
適用された、赤色の微細カラーフィルター領域を形成するための組成物の塗膜は、好ましくは、風乾、もしくは放置等により乾燥させ、固化させた後、上面を研磨する。研磨は、図１を引用して説明している例においては、青色の微細カラーフィルター領域３Ｂの上、および緑色の微細カラーフィルター領域３Ｇの上にある赤色の微細カラーフィルター領域を形成するための組成物の塗膜が、すべて除去されるまで行ない、実際には、図１（ｄ）中、破線Ｌで示すよりも上の、即ち、青色の微細カラーフィルター領域３Ｂの上部、および緑色の微細カラーフィルター領域３Ｇの上部も含めて、研磨し除去することが好ましい。
【００６３】
上記の研磨により、予め積層した青色および緑色の二種類の微細カラーフィルター領域を露出させ、赤色の微細カラーフィルター領域を形成すべき領域に赤色カラーフィルター領域を形成すると共に、隣接する青色および緑色の二種類の微細カラーフィルター領域の間の隙間内に、赤色の微細カラーフィルター領域を形成するための組成物の塗膜を残留させることができ、以上の各過程を経ることにより、図１（ｅ）を引用して先に説明したカラーフィルター基板１０を製造することができる。従って、最後に形成する微細カラーフィルター領域は、フォトリソグラフィーのように、位置合わせを要し、塗布、パターン露光、および現像等の各段階を要することなく、より簡単な工程によって形成することができ、このため、効率的であり、経済性も向上する。こうして得られるカラーフィルター層３の厚みとしては、１μｍ〜２μｍ程度が適当である。また、こうして得られるカラーフィルター層３の表面（上面）は、必然的に平面性が高いものとなるが、好ましくは、カラーフィルター層３の表面の段差が０．５μｍ以下となるよう研磨することが好ましい。
【００６４】
図１を引用して説明した上記の例においては、青色および緑色の二種類の微細カラーフィルター領域を、フォトリソグラフィー法により積層するので、通常は各々の色に着色された感光性樹脂組成物を用いて形成することが好ましい。また、赤色の微細カラーフィルター領域は、フォトリソグラフィー法ではない方法によって積層するので、感光性ではない塗料組成物等の組成物を用いて形成することが好ましい。
【００６５】
いずれにせよ、各色の微細カラーフィルター領域を形成するためには、次に例示するような着色剤と樹脂成分が用いられる。
【００６６】
着色剤としては、染料もしくは顔料を用いることができるが、耐光性、もしくは耐候性の点で、微粒子状の顔料を用いることが好ましく、赤色微細カラーフィルター領域の形成のための顔料としては、例えば、ペリレン系顔料、レーキ顔料、アゾ系顔料、キナクリドン系顔料、アントラキノン系顔料、アントラセン系顔料、もしくはイソインドリン系顔料等を、緑色微細カラーフィルター領域の形成のための顔料としては、例えば、ハロゲン多置換フタロシアニン系顔料、ハロゲン多置換銅フタロシアニン系顔料、トリフェニルメタン系塩基性染料、イソインドリン系顔料、もしくはイソインドリノン系の顔料等を、また、青色微細カラーフィルター領域の形成のための顔料としては、例えば、銅フタロシアニン系顔料、インダンスレン系顔料、インドフェノール系顔料、シアニン系顔料、もしくはジオキサジン系顔料等を用いることができる。各色の微細カラーフィルター領域の形成のためには、必要に応じ、上記した顔料の一種もしくは二種以上を選択して用いることができる。
【００６７】
フォトリソグラフィー用の感光性樹脂組成物を調製するには、樹脂成分としては、透明な、好ましくは、可視光透過率が５０％以上である、アクリレート系、メタクリレート系、ポリ桂皮酸ビニル系、もしくは環化ゴム系等の反応性ビニル基を有する電離放射線硬化性樹脂（実際には、電子線硬化性樹脂もしくは紫外線硬化性樹脂であって、後者であることが多い。）を使用することができ、「フォトレジスト」用として市販されているものを使用することもできる。このような樹脂成分中に着色剤を、形成される微細カラーフィルター領域中に５〜５０%含有されるように配合し、塗布用の感光性樹脂組成物を調製する。
【００６８】
感光性ではない通常の塗料組成物等の組成物を調製するには、樹脂成分としては、ポリメチルメタクリレート樹脂、ポリアクリレート樹脂、ポリカーボネート樹脂、ポリビニルアルコール樹脂、ポリビニルピロリドン樹脂、ヒドロキシエチルセルロース樹脂、カルボキシメチルセルロース樹脂、ポリ塩化ビニル樹脂、メラミン樹脂、フェノール樹脂、アルキッド樹脂、エポキシ樹脂、ポリウレタン樹脂、ポリエステル樹脂、マレイン酸樹脂、もしくはポリアミド樹脂等の透明樹脂が使用される。これらの樹脂は、溶剤、および必要に応じて希釈剤と共に用いられ、上記と同様に着色剤を、形成される微細カラーフィルター領域中に５〜５０%含有されるように、配合し、塗布用の（非感光性の）樹脂組成物を調製する。
【００６９】
上記の感光性もしくは非感光性の組成物は、公知の塗布方法、例えば、スピンナーコーティングのような回転塗布方法や、ロールコーティング、かけ流し、スプレイ塗装、もしくはシルクスクリーン印刷等の適宜な方法により、対象面に適用することができる。
【００７０】
本発明において、先に形成された、二種以上の微細カラーフィルター領域の間の隙間と、最後に設ける微細カラーフィルター領域を設けるための空の領域とに充填され、かつ、先に設けられた微細カラーフィルター領域上を被覆している塗膜を研摩する方法としては、適宜な砥粒をシート上に散布して接着したサンドペーパー等を用いて行なうほか、化学的研摩法、もしくは機械的研摩法、またはそれらを併用したメカノケミカルポリッシング（ＭＣＰ、またはケミカルメカニカルポリッシング（ＣＭＰ）とも言われる。）によって行うことが好ましい。化学的研摩法は、例えば、布、不織布、もしくはポリウレタン樹脂等の発泡体からなる研摩部材に、研摩剤として、エッチング性の液体を供給して行うものであり、機械的研摩法は、例えば、布、不織布、もしくはポリウレタン樹脂等の発泡体を研摩部材とし、コロイダルシリカもしくは酸化セリウムの微粉末を研摩剤として含浸させて用いるか、またはコロイダルシリカもしくは酸化セリウムを分散させた分散液を供給して行なうものである。
【００７１】
いずれにせよ、研磨は、好ましくは、対象物を回転させる等して対象物と研磨部材とを相対的に移動させつつ、塗膜面に研摩部材を接触させ、必要に応じて研摩剤を供給しながら行ない、不要部分にある、上記の例であれば、赤色の微細カラーフィルター領域を形成するための組成物の塗膜が、すべて除去されるまで行ない、より好ましくは、先に設けられている微細カラーフィルター領域のいずれもが、それらの上面が削られるまで研磨を行なう。
【００７２】
研磨の後、カラーフィルター層３上に、オーバーコート層４、透明バリアー層５、および透明電極層６を順に積層して、有機ＥＬディスプレイ用のカラーフィルター基板１０’を製造するには、次のようにして行ない、また、各々の層を構成する素材は次の通りである。
【００７３】
オーバーコート層４は透明樹脂で構成され、具体的な樹脂としては、カラーフィルター層３を構成する樹脂として前記した感光性もしくは非感光性の樹脂を使用し、必要に応じ、溶剤、希釈剤、もしくはモノマー等、さらには、適宜な添加剤と共に混合して、感光性樹脂組成物とした後、この感光性樹脂組成物を、一様に塗布し、乾燥させた後、電離放射線を照射して硬化させることによるか、または、電離放射線硬化性ではない通常の塗料組成物とした後、適宜なコーティング手段により塗布を行なった後、乾燥させることによって形成することができる。
【００７４】
透明バリアー層５は、先に上げた素材から構成され、これらの素材を用いた蒸着、スパッタリング、もしくはイオンプレーティング等の薄膜形成方法を利用してオーバーコート層４上に形成することができる。
【００７５】
透明電極層６は、既に説明したように、薄膜を形成した後に、フォトリソグラフィー法により不要部を除去することにより形成され、薄膜を形成する方法としては、透明バリアー層５を形成する方法として挙げた上記の方法を利用することができる。
【００７６】
さらに、透明電極層６上に、有機ＥＬ発光層および背面電極層を順に積層して有機ＥＬディスプレイを製造するには、次のようにして行ない、また、各々の層を構成する素材は次の通りである。
【００７７】
有機ＥＬ発光層は、代表的には、（１）発光層単独からなるもの、（２）発光層の透明電極層側に正孔注入層を設けたもの、（３）発光層の背面電極層側に電子注入層を設けたもの、（４）発光層の透明電極層側に正孔注入層を設け、背面電極層側に電子注入層を設けたもの等の種々の構造のものがあり得る。
【００７８】
本発明における有機ＥＬ発光層としては白色に発光するものを用い、単独で白色発光するものを用いることが望まれるが、実用的には、発光色が互いに補色関係にある二種類の発光材料、もしくは三原色の各々に発光する発光材料を組み合わせて、単一もしくは複数層に分けて構成したものを用いることが好ましい。
【００７９】
上記のうち、発光色が互いに補色関係にある二種類の発光材料を組合せる例としては、青色系発光材料と、少なくとも一つのフルオランテン骨格、ペンタセン骨格、もしくはペリレン骨格を有する蛍光発光性化合物との組合せのものを挙げることができる（特開２００１−２５０６９０号公報）。
【００８０】
同様に、発光色が互いに補色関係にある二種類の発光材料を組合せる例としては、ＺｎＢＯＸ、Ａｌｑ、ＢＡｌｑ等の発光色が青色であるホスト材料としての有機蛍光体に対して、これら有機蛍光体の発光色（青色）の補色を発光する例えば、クマリン、ネイルレッド、４−ジシアノメチレン−２−メチル−６−ｐ−ジメチルアミノスチリル−４Ｈ−ピラン（ＤＣＭ１）、ＤＣＭ２、ＤＣＪＴ、ＤＣＪＴＢ、ルブレン等をドープしてなる色素ドープ層と、ＺｎＢＯＸ、Ａｌｑ、ＢＡｌｑ等の発光色が青色である有機蛍光体をホスト材料とし、波長変換物質として例えば４４０ｎｍ以下の波長を吸収するスチルベン系材料をドープしてなる電子輸送層、との組合せのものを挙げることができる。電子輸送層におけるスチルベン系材料としては、スチルベン誘導体もしくはジスチリルアリーレン誘導体、例えば、４，４’−ビス（２，２’−ジフェニルビニル）ビフェニル（略称；ＤＰＶＢｉ）を挙げることができる（特開２０００−２４３５６５号公報）。
【００８１】
また、上記のうち、三原色の各々に発光する発光材料を組み合わせる例としては、例えば、赤色に発光する材料として、テオニルトリフルオロアセトン−１，１０−フェナントロリロン−ユーロピウム錯体、ナイルレッド、もしくはＤＣＭ１（前出）、緑色に発光する材料として、クマリン−６、トリス（８−キノリノール）アルミニウム、もしくはキナクリドン、および青の発光色を有する材料として、ペリレン、１，１，４，４−テトラフェニル−１，３−ブタジエン（ＴＰＢ）、４，４’−ビス（２，２’−ジフェニルビニル）ジフェニル（ＤＰＶＢｉ）、ペンタフェニルシクロペンタジエン、ベンゾピレン、もしくはジベンゾナフタセン等を用いて組合せ、単一の層としたものを挙げることができる（特開２００２−２９９０５８号公報）。
【００８２】
以上に例示したような材料からなる、もしくは含有する有機ＥＬ発光層の厚みとしては、特に制限はないが、例えば、５ｎｍ〜１μｍ程度とすることができる。
【００８３】
正孔注入層を構成する材料としては、従来より非伝導材料の正孔注入材料として使用されているものや、有機ＥＬ素子の正孔注入層に使用されている公知の物の中から任意に選択して使用することができ、正孔の注入、もしくは電子の障壁性のいずれかを有するものであって、有機物、もしくは無機物のいずれであってもよい。
【００８４】
具体的に正孔注入層を構成する材料としては、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、ポリシラン系、アニリン系共重合体、もしくはチオフェンオリゴマー等の導電性高分子オリゴマー等を例示することができる。さらに正孔注入層の材料としては、ポリフィリン化合物、芳香族第三級アミン化合物、もしくはスチリルアミン化合物等を例示することができる。
【００８５】
具体的には、ポルフィリン化合物としては、ポルフィン、１，１０，１５，２０−テトラフェニル−２１Ｈ，２３Ｈ−ポルフィン銅（ＩＩ）、アルミニウムフタロシアニンクロリド、もしくは銅オクタメチルフタロシアニン等、芳香族第三級アミン化合物としては、Ｎ，Ｎ，Ｎ’，Ｎ’−テトラフェニル−４，４’−ジアミノフェニル、Ｎ，Ｎ’−ジフェニル−Ｎ，Ｎ’−ビス−（３−メチルフェニル）−［１，１’−ビフェニル］−４，４’−ジアミン、４−（ジ−ｐ−トリルアミノ）−４’−［４（ジ−ｐ−トリルアミノ）スチリル］スチルベン、３−メトキシ−４’−Ｎ，Ｎ−ジフェニルアミノスチルベンゼン、４，４’−ビス［Ｎ−（１−ナフチル）−Ｎ−フェニルアミノ］ビフェニル、もしくは４，４’，４”−トリス［Ｎ−（３−メチルフェニル）−Ｎ−フェニルアミノ］トリフェニルアミン等、を例示することができる。
【００８６】
以上に例示したような材料からなる正孔注入層の厚みとしては、特に制限はないが、例えば、５ｎｍ〜０．５μｍ程度とすることができる。
【００８７】
電子注入層を構成する材料としては、ニトロ置換フルオレン誘導体、アントラキノジメタン誘導体、ジフェニルキノン誘導体、チオピランジオキシド誘導体、ナフタレンペリレン等の複素環テトラカルボン酸無水物、カルボジイミド、フレオレニリデンメタン誘導体、アントラキノジメタンおよびアントロン誘導体、オキサジアゾール誘導体、もしくはオキサジアゾール誘導体のオキサジアゾール環の酸素原子をイオウ原子に置換したチアゾール誘導体、電子吸引基として知られているキノキサリン環を有したキノキサリン誘導体、トリス（８−キノリノール）アルミニウム等の８−キノリノール誘導体の金属錯体、フタロシアニン、金属フタロシアニン、もしくはジスチリルピラジン誘導体等を例示することができる。
【００８８】
以上に例示したような材料からなる電子注入層の厚みとしては、特に制限はないが、例えば、５ｎｍ〜０．５μｍ程度とすることができる。
【００８９】
背面電極層は、有機ＥＬ発光層を発光させるための他方の電極をなすものである。背面電極層は、仕事関数が４ｅＶ以下程度と小さい金属、合金、もしくはそれらの混合物から構成される。具体的には、ナトリウム、ナトリウム−カリウム合金、マグネシウム、リチウム、マグネシウム／銅混合物、マグネシウム／銀混合物、マグネシウム／アルミニウム混合物、マグネシウム／インジウム混合物、アルミニウム／酸化アルミニウム（Ａｌ2Ｏ3）混合物、インジウム、もしくはリチウム／アルミニウム混合物、希土類金属等を例示することができ、より好ましくは、マグネシウム／銀混合物、マグネシウム／アルミニウム混合物、マグネシウム／インジウム混合物、アルミニウム／酸化アルミニウム（Ａｌ2Ｏ3）混合物、もしくはリチウム／アルミニウム混合物を挙げることができる。なお、有機ＥＬディスプレイをＴＦＴ基板を用いて構成する場合には、ＴＦＴ基板が有する画素電極を上記の背面電極層として利用する。ＴＦＴ基板を用いると、画面サイズの大きな有機ＥＬディスプレイを構成することが可能になる利点がある。
【００９０】
このような背面電極層は、シート抵抗が数百Ω／ｃｍ以下であることが好ましく、厚みとしては、１０ｎｍ〜１μｍ程度が好ましく、より好ましくは、５０〜２００ｎｍ程度である。
【００９１】
本発明においては、最後に形成する微細カラーフィルター領域、図１を引用して説明した例で言えば、赤色の微細カラーフィルター領域、を形成する際には、形成用の組成物をカラーフィルター層３を設けるべき全領域に適用するが、フォトリソグラフィー法による場合と異なり、カラーフィルター層を設けるべき区域の外では、適用された組成物が意図しない範囲にまで付着し、その後の研磨によって除去されずに残留するか、もしくは、付着してはならない箇所に付着し、そのまま残留する可能性がある。
【００９２】
そこで、上記の形成用の組成物を適用するのに先立って、カラーフィルター層３を形成する区域の外や、形成用組成物が付着してはならない箇所等の必要な部分に、マスキング層を積層しておくことが好ましい。形成用組成物が付着してはならない箇所の例としては、カラーフィルター層の区域外に設けられたアライメントマークの箇所を挙げることができる。
【００９３】
マスキング層を積層する方法としては、塗装用のマスキングテープを貼る方法もあるが、マスキング用の樹脂を含むマスキング用組成物を、適宜な印刷法、例えば、シルクスクリーン印刷等により設けることが好ましい。あるいは、先に設ける微細カラーフィルター領域の形成時に用いる感光性組成物やレジストを、マスキング層の必要な部分に残すことで、マスキング層の積層と兼ねることもできる。積層されたマスキング層は、必要性が無くなった時点で適宜な方法により除去し、除去した箇所に加工を行なったり、除去により現われたアライメントマークを利用することが可能になる。
【００９４】
有機ＥＬディスプレイは、以上のほか、透明電極層６上に、ブラックマトリックス２に対応して、絶縁層を有していてもよい。また、絶縁層上には、有機ＥＬ発光層および背面電極層を蒸着法等の気相法で形成する際のマスクの役割を果たす隔壁を有していてもよい。
【図面の簡単な説明】
【００９５】
【図１】図１は本発明のカラーフィルター基板を製造過程を示す図である。
【図２】図２は有機ＥＬディスプレイ用のカラーフィルター基板の図である。
【符号の説明】
【００９６】
１……透明基板
２……ブラックマトリックス（ＢＭ）
３……カラーフィルター（ＣＦ）層
４……オーバーコート層
５……透明バリアー層
６……透明電極層
１０……カラーフィルター基板
【図１】
2005173092.tif 000003
【図２】
2005173092.tif 000004